(57)【特許請求の範囲】
【請求項１】
回路基板本体と、この回路基板本体に貼り付けられたドライフィルムとを備え、該ドライフィルムは、エポキシ系樹脂と一部カルボン酸の残存アクリル系樹脂混合の感光性・熱硬化性樹脂膜と、この感光性・熱硬化性樹脂膜の一方の面に形成された官能基を有するインキ層とを有し、そのインキ層を下側にして回路基板の面上に貼り付けられた回路基板であって、
前記ドライフィルムの所定部分が前記インキ層を視認できる透明部に形成され、この透明部の形状により搭載部品の識別文字・記号及び絵等が表示されることを特徴とする回路基板。
【発明の詳細な説明】
【技術分野】
【０００１】
本発明は、エポキシ系樹脂と一部カルボン酸残存のアクリル系樹脂を含む感光性・熱硬化性樹脂層の片面、又は、その間に官能基を持つインキ層を設けることによる、識別文字・記号及び絵等の視認が可能な回路基板に関する。
【背景技術】
【０００２】
回路基板は銅回路保護のため等にソルダーレジストが施されており、このソルダーレジストには、液状タイプとドライフイルムタイプ（特許文献１、２、３参照）があるが、そのソルダーレジスト上に搭載部品の適確性を維持するため、スクリーン印刷方法で搭載部品名などの識別文字が印字される。
【０００３】
近年は、高機能製品が求められることから、回路基板の実装面積が小さくなり、搭載部品は小型化され、多くの部品が搭載されるようになった。スクリーン文字印刷方法では、文字用のインキが通過できるメッシュ目の大きさが限界に達しており、物理的に全ての文字を表記することが不可能になってきている。
【０００４】
さらに、スクリーン印刷による印刷物は、メッシュ目の関係でラインがギザギザになる欠点があり、小文字等は不明瞭で判読不能な状態である事から、部品の小型化、高密度実装から鮮明な小文字・記号等の表記が要求されている。
【０００５】
ソルダーレジストとして、インキタイプ或いはドライフイルムタイプを用いても、両者の上に部品搭載認識文字（以後、文字と言う）を印刷することから、表面はインキの盛り上りにより１０〜２０μｍの凹凸が出来、クリーム半田の転写量を均一制御することが困難となり、搭載部品の接着不良や微細部品の脱落等による不良品が多々起こり、再登載に多大な時間を浪費することにより製造コストアップの要因でもある。このように、シルク文字印刷方法は致命的なマイナス要因がある。
【０００６】
スクリーン印刷法に代わる方法として、ソルダーレジスト上にロールコーターにより官能基を有するインキを塗布し、露光現像を行うことで文字等を印字する方法や、インクジェットプリンターによる文字等の印字方法が開示されている。（例えば、特許文献４、５参照）しかし、両者とも、前記同様インキの盛り上りを避けることが出来なく市場が要求しているフラットな面への解決には至っていない。
【０００７】
また、銘板においてもスクリーン印刷方法等で文字等を印刷後、光、熱等で硬化した状態で商品化される物が大部分であるが、一部クリアーラッカー等で文字表面をカバーされる物がある。
【０００８】
しかし、プリント基板及び銘板に印字された文字等が未カバーの状態では、接触等による物理的破壊及び、物理的摩擦研磨により文字が判読不明になるというマイナス要因がある。
【０００９】
さらに、液状ソルダーレジスト及びスクリーン印刷工程では多量の有機溶剤を使用することから、作業環境の悪化は言うまでもないが、大気汚染の問題が大きな課題となっている。
【先行技術文献】
【特許文献】
【００１０】
【特許文献１】国際公開第２００６／００４１５８
【特許文献２】特開２０１０−２４９８８６
【特許文献３】特開２０１２−２１５７１８
【特許文献４】特開２００２−２１４７７８
【特許文献５】特開平９−１３５０６２
【発明の概要】
【発明が解決しようとする課題】
【００１１】
本発明の目的は、前記のような問題を解決できる回路基板を提供することにある。
【課題を解決するための手段】
【００１２】
請求項１の発明は、回路基板本体と、この回路基板本体に貼り付けられたドライフィルムとを備え、該ドライフィルムは、エポキシ系樹脂と一部カルボン酸の残存アクリル系樹脂混合の感光性・熱硬化性樹脂膜と、この感光性・熱硬化性樹脂膜の一方の面に形成された官能基を有するインキ層とを有し、そのインキ層を下側にして回路基板の面上に貼り付けられた回路基板であって、
前記ドライフィルムの所定部分が前記インキ層を視認できる透明部に形成され、この透明部の形状により搭載部品の識別文字・記号及び絵等が表示されることを特徴とする。
【発明の効果】
【００１３】
従来の液状レジストインキでの、スクリーン印刷、スプレーコート、カーテンコート等による、塗布方法では、ピンホール、塗布ムラ、穴ひけ等が発生しやすく不良の原因となっているが、本発明では、レジスト自体がフイルム上であるためこれらの問題は、発生しづらく、歩留まりの向上や、作業時間の短縮が図られることから、資源等の有効活用の一助となる。
【００１４】
更に、バイヤーホールのテンティングが可能となりスルホール内にインキ残りが発生せず、歩留まりの向上や、作業時間の短縮が図られることから資源等の有効活用の一助となる。
【００１５】
エポキシ系樹脂と一部カルボン酸の残存アクリル系樹脂混合の感光性・熱硬化性樹脂に、官能基を有したインキ層を設けたドライフイルムに対し、紫外線の照射量を変化させることで、シルク印刷では不可能であった、微小文字などの印字ができ、より極小部品搭載回路基板の対応が可能となり、資源の有効活用の一助となるものである。
【００１６】
有機溶剤の使用量は、シルク印刷法と比較して１／１０００以下に減少でき、さらに、ソルダーレジストインキ使用方法と比較して１／１０〜１／２０に減少が出来ることから、作業環境の改善の一助となるばかりでなく、資源の使用量が少なくてすみ、環境負荷の低減に大いに貢献するものである。
【００１７】
ソルダーレジスト面がフラットであることから、極小部品の搭載が容易で、搭載部品の欠落などのやり直しが減少することで生産性の向上に貢献できるものである。
【００１８】
文字などは、レジスト内に一体化されて構成する為に、物理的破壊・摩擦による、文字の欠損・消去等が起きにくい。その結果、銘板等に使用した場合、文字の判読不明による操作誤差等による事故防止が期待でき、又文字の印刷工程を省くことが出来る。
【００１９】
保管が必要な資材は、フォトフイルムのみであることから、シルク印刷法シルク版等の保管場所と比較し保管面積は約１／１００以上に減少でき、保管費用の低減に貢献できるものである。
【図面の簡単な説明】
【００２０】
【図１】インキ層を片面に設けたドライフイルムの断面図
【図２】インキ層を中間に設けたドライフイルムの断面図
【図３】図１のドライフイルムを回路基板に貼り付けた断面図
【図４】図２のドライフイルムを回路基板に貼り付けた断面図
【図５】一次露光での露光量分布状態
【図６】二次露光での露光量分布状態
【図７】濃淡の付いたマスクフイルムでの露光量分布状態
【図８】現像処理後の基板断面図
【発明を実施するための最良の形態】
【００２１】
本発明を実施例にて説明するが、本発明の範囲はこの実施例のみに限定されるものでなく、本発明の趣旨を損ねない範囲内において種々の変更を加えることが可能である。
【００２２】
本発明の実施例及び比較例に使用する共通機材などは、
１.  ソルダーレジストは山栄化学（株）の製品名ＳＳＲ−６６００Ｗ−１００。
【００２３】
２.  インキは、山栄化学（株）社製のＳＳＲ６５００Ｃ。
【００２４】
３．保護フイルムとして市売品のポリエステルフイルム。
【００２５】
４.  ソルダーレジストインキの塗布は、(株)柳田技研社製スプレーコーター機ＦＳＣ−５１０。
【００２６】
５.  インキの塗布は、(株)柳田技研社製スプレーコーター機ＦＳＣ−５１０。
【００２７】
６.  温風乾燥機は、メッシュ（株）社製のＢＯＸ乾燥機。
７.  東海神栄電子工業（株）のテスト用基板の、エッチングまで終了した両面スルホール基板、そのサイズは５００ｄｍ２（２５０ｍｍ×２００ｍｍ）（以後、基板と言う）。
【００２８】
８.  銘板のテスト基板は、厚み０．３ｍｍの市売品の銅版、そのサイズは２００ｄｍ２（２００ｍｍ×１００ｍｍ）（以後銘板と言う）。
【００２９】
９.  整面（ブラシ研磨）には、（株）石井表記製のスクラブ研磨機で砥粒＃１８０。
【００３０】
１０.  露光機は、（株）ハイテック社製のＴＨＥ−７０００ＭＣ。
【００３１】
１１.  現像液は、（株）ヤマトヤ商会の商品名現像液Ｄ−７０１の２％（ｖ/ｖ）溶液。
【００３２】
１２.  現像機は、東京化工機（株）製のスプレー現像機。
【００３３】
１３.  ソルダーレジスト用のマスクフイルムは、東海神栄電子工業（株）のテスト用のネガタイプ。
【００３４】
１４.  文字用マスクフイルムは、東海神栄電子工業（株）のテスト用のポジタイプ。
【００３５】
本発明の実施例に用いた評価機材の作成方法。
【００３６】
インキ層を片面に設けたドライフイルムの作成の概略。
【００３７】
ポリエステルフイルムの整面・乾燥⇒インキ塗布⇒乾燥⇒ソルダーレジストインキ塗布⇒乾燥⇒ポリエステルフイルム⇒ドライフイルムの完成（以後ＤＳＲ−１と言う）
インキ層を中間に設けたドライフイルムの作成の概略。
【００３８】
ポリエステルフイルムの整面・乾燥⇒ソルダーレジストインキ塗布⇒乾燥⇒インキ塗布⇒乾燥⇒ソルダーレジストインキ塗布⇒乾燥⇒ポリエステルフイルム⇒ドライフイルムの完成(以後ＤＳＲ−２と言う)
実施例の評価機材の作成の概略１
基板⇒整面・乾燥⇒インキ側の保護フイルム剥離⇒基板にＤＳＲ−１（又は、ＤＳＲ−２）を貼り付け⇒ソルダーフォトマスク設置⇒一次露光⇒ソルダーフォトマスクと文字用フォトマスクを重ねて設置⇒二次露光⇒残りの保護フイルム剥離⇒現像（３０℃、０．２５ＭＰa、有効チャンバー長の１／２で現像ができるように速度調整）⇒乾燥（５０分／１５０℃）⇒評価
概略１の実施例１〜９の作業条件は表―１に示す。
【００３９】
表―１
0005913521.tif 000002
【００４０】
概略１の実施例１０〜１３の作業条件は表―２に示す。
【００４１】
表―２
0005913521.tif 000003
【００４２】
濃淡フイルムを用いた場合の評価機材の作成。
【００４３】
実施例の評価機材の作成の概略２
基板⇒整面・乾燥⇒インキ側の保護フイルム剥離⇒基板にＤＳＲ−１（又は、ＤＳＲ−２）を貼り付け⇒濃淡を付けたフォトマスク設置⇒露光⇒残りの保護フイルム剥離⇒現像（３０℃、０．２５ＭＰa、有効チャンバー長の１／２で現像ができるように速度調整）⇒乾燥（５０分／１５０℃）⇒評価
概略２の実施例１４〜１６の作業条件は表―３に示す。
【００４４】
表―３
0005913521.tif 000004
【００４５】
比較例として使用するドライフイルムは、エポキシ系樹脂を含まない、太陽インキ製造（株）の製品名フォトファイナーＰＳＲ−４０００ＣＣ０２／ＣＡ−４０とインキ実施例に用いた山栄化学（株）の製品名ＳＳＲ６５００Ｃを用いてＤＳＲ−１と同様な方法で作成した。
【００４６】
比較例１〜４の作業条件は表―４に示す。
【００４７】
表―４
0005913521.tif 000005
【００４８】
評価方法は、事務所の明るさの中で、識別用文字・記号等の文字が、鮮明に読み取れる、読み取れる、不鮮明であるが読み取れる、読み取れないかを目視により４段階で評価した。
【００４９】
評価結果を表―５に示す。
【００５０】
表―５
0005913521.tif 000006
【符号の説明】
【００５１】
１感光性・熱硬化性樹脂  
２官能基を有するインキ
３保護フイルム
４基材
５回路
６ソルダーレジスト用フォトマスク
７文字用フォトマスク
８濃度差をつけたフォトマスク
【図１】
0005913521.tif 000007
【図２】
0005913521.tif 000008
【図３】
0005913521.tif 000009
【図４】
0005913521.tif 000010
【図５】
0005913521.tif 000011
【図６】
0005913521.tif 000012
【図７】
0005913521.tif 000013
【図８】
0005913521.tif 000014